СОПОЛИМЕР НОРБОРНЕНА С АКРИЛАТОМ, СПОСОБ ЕГО ПОЛУЧЕНИЯ И СПОСОБ ПОЛУЧЕНИЯ НАНОКОМПОЗИТА НА ЕГО ОСНОВЕ

1. Сополимер норборнена и акрилата структурной формулы:
t
W
W
N
где R=Me, Bu, n и m - степени, определяющие состав сополимеров, n=12-75% моль, m=100-n% моль, имеющие величины средневесовой молекулярной массы M от 73000 до 1400000 (г/моль) и индексы полидисперсности M/M от 1,5-2,4.
2. Способ получения сополимера на основе норборнена путем реакции радикальной сополимеризации, отличающийся тем, что сополимеризацию ведут при температуре 25-80°С в присутствии радикального инициатора, а в качестве сомономера используют метилакрилат или трет-бутилакрилат при соотношении норборнен:сомономер, равном от 10:1 до 1:1 моль/моль.
3. Способ по п.2, отличающийся тем, что для получения сополимеров с молекулярной массой выше 30000 г/моль температуру поддерживают преимущественно в интервале 25-30°С.
4. Способ по п.2, отличающийся тем, что в качестве радикального инициатора используют перекись бензоила или динитрил азоизомаслянной кислоты.
5. Способ по п.2, отличающийся тем, что соотношение норборнен: сомономер поддерживают преимущественно равным 3:1 моль/моль.
6. Способ получения нанокомпозита смешением полимерной матрицы и полупроводника, отличающийся тем, что в качестве полимерной матрицы используют сополимер норборнена и акрилата по п.1, а в качестве полупроводника используют наночастицы селенида кадмия с размером от 2,2 до 3,3 нм в количестве от 1 до 10% масс. по отношению к полимерной матрице.